(57)【要約】【課題】使用環境温度範囲内における反り角を許容範囲内に収める。【解決手段】基材２の一面に形成された記録膜３を覆うようにして光透過層４が形成された光記録媒体１であって、基材２の他面に調整層５を形成して構成され、調整層５は、その線膨張係数にそのヤング率を乗じた値が光透過層４の線膨張係数にそのヤング率を乗じた値よりも大きい樹脂材料によって光透過層４よりも薄厚に形成され、かつ、光記録媒体１の膨張または収縮に伴ってその厚み方向における調整層５側の半体１ｂが光透過層４側の半体１ａに対して基材２の一面と平行の方向に作用する内部応力と、膨張または収縮に伴って光透過層４側の半体１ａが調整層５側の半体１ｂに作用する内部応力との差が−１０℃以上５５℃以下の温度範囲内において３．３ＭＰａ以下となる条件を満たすように、所定の線膨張係数およびヤング率を有する材質で所定の厚みＴ３に形成されている。【選択図】        図２
2004253075.tif 000002
【特許請求の範囲】
【請求項１】
基材の一面に形成された情報記録部を覆うようにしてレーザービームを透過可能な光透過層が形成された光記録媒体であって、
前記基材の他面に樹脂層を形成して構成され、
当該樹脂層は、その線膨張係数にそのヤング率を乗じた値が前記光透過層の線膨張係数に当該光透過層のヤング率を乗じた値よりも大きい樹脂材料によって当該光透過層よりも薄厚に形成され、かつ、当該光記録媒体の膨張または収縮に伴って当該光記録媒体の厚み方向における前記樹脂層側の半体が当該厚み方向における前記光透過層側の半体に対して前記一面と平行の方向に作用する内部応力と、当該膨張または収縮に伴って前記光透過層側の半体が前記樹脂層側の半体に作用する前記内部応力との差が−１０℃以上５５℃以下の温度範囲内において３．３ＭＰａ以下となる条件を満たすように、所定の前記線膨張係数および前記ヤング率を有する材質で所定の厚みに形成されている光記録媒体。
【発明の詳細な説明】
【０００１】
【発明の属する技術分野】
本発明は、基材の一面に形成された光透過層を透過したレーザービームによって記録データの再生または記録を可能に構成された光記録媒体に関するものである。
【０００２】
【従来の技術】
この種の光記録媒体として、出願人は、支持基体（２０）の表面に記録層（４）および光透過層（２）が順に形成された光情報媒体を特開２０００−３３９７６１号公報に開示している。この光情報媒体では、支持基体上（記録層上）に形成された光透過層を透過したレーザービームによって記録データの再生または記録が行われる。この場合、支持基体は、ポリカーボネート樹脂によって、厚みが１．１ｍｍ程度の円板状に形成されている。また、記録層は、光情報媒体を再生専用型、追記型および書き換え可能型などのタイプに応じた製作方法（材質や層構造等）で構成される。一例として、書き換え可能型の場合、記録層は、光反射層、相変化記録膜および誘電体層などの薄膜を厚みが数百ｎｍ程度となるようにスパッタリングによって支持基体上に順に成膜することによって形成される。一方、光透過層は、記録層を覆うようにして、一例として紫外線硬化型樹脂で１００μｍ程度の厚みに形成されている。この場合、この光透過層は、樹脂材料のスピンコート（塗布）および紫外線硬化とを複数回に亘って繰り返して形成される。この結果、光情報媒体の表面全域に亘って均一な厚みの光透過層が形成される。また、一回当りに硬化させる樹脂材料の厚みを薄くすることができるため、硬化時における樹脂材料の収縮に起因する光情報媒体の反りが十分に回避される。
【０００３】
【特許文献１】
特開２０００−３３９７６１号公報（第３−５頁）
【０００４】
【発明が解決しようとする課題】
ところが、この光情報媒体（光記録媒体）には、以下の改善すべき課題がある。すなわち、この光記録媒体では、樹脂材料の塗布および硬化を複数回に亘って繰り返して光透過層を形成することで硬化時における樹脂材料の収縮に起因する光情報媒体の反りが回避されている。この場合、この種の光記録媒体としては、室温での使用を想定して、２５℃近傍で反り角が最も小さくなるように製造されている。しかしながら、近年、カメラなどに装着して屋外で使用するという一層幅広い環境条件下においても安定して使用可能な性能が光記録媒体に対して要求され始めている。この場合、この光記録媒体では、支持基体（基材）を形成する樹脂材料と光透過層を形成する樹脂材料とが異なっているため、周囲温度が上昇または低下して２５℃に対して温度変化した状態では、図１１に破線と一点鎖線とでそれぞれ示すように、光記録媒体に反りが生じることがある。
【０００５】
具体的には、図１２に示すように、この光記録媒体は、その厚み方向における光透過層側の半体１１ａが、厚みＴ１１ａのポリカーボネート樹脂（ディスク状基材の一部）と、厚みＴ１２の光透過層とで構成され、光透過層が形成されていない側の半体１１ｂが、厚み（Ｔ１２＋Ｔ１１ａ）のポリカーボネート樹脂（ディスク状基材の残りの一部）で構成されている。この場合、ディスク状基材を形成する樹脂材料（ポリカーボネート樹脂）と、光透過層を形成する樹脂材料とでは、その線膨張係数およびヤング率が異なっている。したがって、光記録媒体の周囲温度が変化した際には、膨張または収縮に伴って半体１１ａが半体１１ｂにディスク状基材の一面と平行の方向に作用する内部応力と、半体１１ｂが半体１１ａに作用する内部応力との間で差が生じる。この際には、図１１に破線で示すように、半体１１ａが半体１１ｂに引っ張られるようにして湾曲するマイナス方向の反り（光記録媒体がピックアップから遠ざかる方向の反り）、または、同図に一点鎖線で示すように、半体１１ｂが半体１１ａに引っ張られるようにして湾曲するプラス方向の反り（光記録媒体がピックアップに接近する方向の反り）が生じる。この際に、反りが大きいときには、ピックアップから射出されたレーザービームがピックアックから大きく外れた方向に反射されて、記録データの再生や光記録媒体に対するトラッキングが困難となる。
【０００６】
この場合、この種の光記録媒体は、記録データの記録再生時におけるレーザービームの照射による発熱や、記録再生装置からの伝熱に起因して５５℃程度まで加熱されることがある。また、厳寒期に屋外で使用する際には、−１０℃程度まで冷却された状態で記録データの記録再生が行われることがある。したがって、−１０℃以上５５℃以下の温度範囲（以下、「使用環境温度範囲」ともいう）内において、その反り角が許容範囲内となるように製造するのが好ましい。
【０００７】
本発明は、かかる改善すべき課題に鑑みてなされたものであり、使用環境温度範囲内における反り角を許容範囲内に収め得る光記録媒体を提供することを主目的とする。
【０００８】
【課題を解決するための手段】
上記目的を達成すべく本発明に係る光記録媒体は、基材の一面に形成された情報記録部を覆うようにしてレーザービームを透過可能な光透過層が形成された光記録媒体であって、前記基材の他面に樹脂層を形成して構成され、当該樹脂層は、その線膨張係数にそのヤング率を乗じた値が前記光透過層の線膨張係数に当該光透過層のヤング率を乗じた値よりも大きい樹脂材料によって当該光透過層よりも薄厚に形成され、かつ、当該光記録媒体の膨張または収縮に伴って当該光記録媒体の厚み方向における前記樹脂層側の半体が当該厚み方向における前記光透過層側の半体に対して前記一面と平行の方向に作用する内部応力と、当該膨張または収縮に伴って前記光透過層側の半体が前記樹脂層側の半体に作用する前記内部応力との差が−１０℃以上５５℃以下の温度範囲内において３．３ＭＰａ以下となる条件を満たすように、所定の前記線膨張係数および前記ヤング率を有する材質で所定の厚みに形成されている。この場合、本発明における情報記録部は、射出成形時にグルーブ、ランドおよびピット等が形成された基材そのものの一部に限定されず、例えば、有機色素層または相変化膜などからなる記録層を有する光記録媒体の場合には、この記録層が情報記録部に相当する。また、本発明では、光記録媒体の厚み方向における各中心点を含む面から樹脂層の表面までの部位を「樹脂層側の半体」といい、その各中心点を含む面から光透過層の表面までの部位を「光透過層側の半体」という。さらに、本発明における「一面と平行の方向に作用する内部応力」とは、平面方向（光記録媒体の板面方向）の線膨張係数に平面方向のヤング率と厚みとを乗じた値をいう。
【０００９】
【発明の実施の形態】
以下、添付図面を参照して、本発明に係る光記録媒体の好適な実施の形態について説明する。
【００１０】
最初に、光記録媒体１の構成について、図面を参照して説明する。
【００１１】
図１に示す光記録媒体１は、一例として、開口数（ＮＡ）０．８５のピックアップによって矢印の向きで射出される波長（λ）４０５ｎｍの青紫色レーザービームによって記録データの記録および再生を可能に構成された片面追記型の光ディスクであって、ディスク状の基材２、記録膜３、光透過層４および反り調整層（以下、「調整層」ともいう）５を備えて構成されている。基材２は、一例として、直径が１２０ｍｍ程度で厚みＴ１（図２参照）が１．１ｍｍ程度の円板状に射出成形されている。この場合、図４に示すように、基材２は、その線膨張係数が６５Ｅ−６ｍ／℃の樹脂材料（一例として、ポリカーボネート樹脂）で成形されている。また、図５に示すように、基材２を形成する樹脂材料は、−１０．０℃〜５５．０℃の温度範囲内におけるヤング率の変動幅が１．９３〜２．１３ＭＰａとなる特性を有している。一方、記録膜３は、本発明における情報記録部に相当し、一例として、その厚みが数百ｎｍ程度であって、光反射層、相変化記録膜および誘電体層などの薄膜をスパッタリングによって基材２の一面上に順に形成して構成されている。この場合、この記録膜３の厚みが極く薄厚のため、膨張または収縮の際に記録膜３の存在に起因して光記録媒体１内で基材２の一面と平行の方向に作用する内部応力は極めて小さいものとなっている。したがって、以下の説明では、本発明についての理解を容易とするために、記録膜３の存在に起因する内部応力の変化に関する説明を省略する。
【００１２】
光透過層４は、例えば、その厚みＴ２が１００μｍであって、図２に示すように、記録膜３を覆うようにして紫外線硬化型樹脂をスピンコートして形成されている。この場合、この光透過層４の材料として、一例として、下記の樹脂材料を混合した紫外線硬化型樹脂が使用されている。
根上工業株式会社製「アートレジンＵＮ−５２００」：７７ｗｔ％
東亞合成株式会社製「アロニックスＭ−３１５」：１０ｗｔ％
共栄社油脂株式会社製「ＴＨＦ−Ａ」：１０ｗｔ％
チバ・スペシャルティ・ケミカルズ株式会社製「Ｉｒｇｃｕｒｅ  １８４」：３ｗｔ％
この光透過層４は、図４に示すように、その線膨張係数が１２０Ｅ−６ｍ／℃であって、図５に示すように、−１０．０℃〜５５．０℃の温度範囲におけるヤング率の変動幅が０．２５〜２．６４ＭＰａとなる特性を有している。
【００１３】
調整層５は、本発明における樹脂層に相当し、基材２の裏面側（記録膜３が形成された一面に対する他面）に、紫外線硬化型樹脂をスピンコートして形成されている。この場合、この調整層５の材料として、一例として、下記の樹脂材料を混合した紫外線硬化型樹脂が使用されている。
東亞合成株式会社製「アロニックスＭ−１２００」：４０ｗｔ％
東亞合成株式会社製「アロニックスＭ−３０９」：２０ｗｔ％
日本化薬株式会社製「カヤラッドＲ−６８４」：２７ｗｔ％
日立化成株式会社製「ＦＡ−５１３Ａ」：１０ｗｔ％
チバ・スペシャルティ・ケミカルズ株式会社製「Ｉｒｇｃｕｒｅ  １８４」：３ｗｔ％
以下、この紫外線硬化型樹脂を使用して形成した調整層５を「調整層５ａ」ともいう。この調整層５ａは、図４に示すように、その線膨張係数が１０３Ｅ−６ｍ／℃であって、図５に示すように、−１０．０℃〜５５．０℃の温度範囲内におけるヤング率の変動幅が１．６８〜３．３９ＭＰａとなる特性を有している。また、図６に示すように、調整層５ａは、−１０．０℃〜５５．０℃の温度範囲内において、その線膨張係数にヤング率を乗じた値が、光透過層４の線膨張係数にヤング率を乗じた値よりも大きな値となる特性を有している。さらに、調整層５ａは、図２に示すように、その厚みＴ３が光透過層４の厚みＴ２よりも薄厚であって７０μｍ以上８０μ以下の範囲内で形成されている。
【００１４】
一方、上記の紫外線硬化型樹脂に代えて、日本化薬株式会社製「ＭＤ４５０」（紫外線硬化型樹脂の他の一例）を使用して調整層５を形成することもできる。以下、この紫外線硬化型樹脂を使用して形成した調整層５を「調整層５ｂ」ともいう。この調整層５ｂは、図４に示すように、その線膨張係数が８５Ｅ−６ｍ／℃であって、図５に示すように、−１０．０℃〜５５．０℃の温度範囲内におけるヤング率の変動幅が２．０２〜４．８８ＭＰａとなる特性を有している。また、図６に示すように、調整層５ｂは、−１０．０℃〜５５．０℃の温度範囲内において、その線膨張係数にヤング率を乗じた値が、光透過層４の線膨張係数にヤング率を乗じた値よりも大きな値となる特性を有している。さらに、調整層５ｂは、図２に示すように、その厚みＴ３が光透過層４の厚みＴ２よりも薄厚であって、６０μｍ以上８０μ以下の範囲内で形成されている。なお、上記の基材２、光透過層４および調整層５ａ，５ｂの線膨張係数およびヤング率については、上記した樹脂材料によって１００μｍ厚のフィルム（試料）を製作し、このフィルムについて、セイコー電子工業社製「ＴＭＡ／ＳＳ１００」を使用して線膨張係数を測定すると共に、株式会社オリエンテック製「レオバイブロン  ＤＤＶ−０１ＦＰ」を使用してヤング率を測定した。
【００１５】
次に、周囲温度変化に伴う光記録媒体１の反りについて、図面を参照して説明する。
【００１６】
光記録媒体１は、図２に示すように、その厚み方向における光透過層４側の半体１ａが、厚みＴ１ａのポリカーボネート樹脂（基材２の一部）と、厚みＴ２の紫外線硬化型樹脂（光透過層４）とで構成され、調整層５側の半体１ｂが厚み（Ｔ１ａ＋Ｔ１ｂ）のポリカーボネート樹脂（基材２の他の一部）と、厚みＴ３の紫外線硬化型樹脂（調整層５）とで構成されている。この場合、基材２を形成する樹脂材料（ポリカーボネート樹脂）と、光透過層４を形成する紫外線硬化型樹脂と、調整層５を形成する紫外線硬化型樹脂とでは、前述したように、その線膨張係数および各温度毎のヤング率がそれぞれ異なっている。このため、光記録媒体１の周囲温度が変化した際には、その周囲温度の変化に応じて光記録媒体１が加熱または冷却され、その際の膨張または収縮に伴って半体１ａが半体１ｂに作用する基材２の一面と平行の方向に作用する内部応力と、半体１ｂが半体１ａに対して基材２の一面と平行の方向に作用する内部応力との間に差が生じる。この状態では、図３に破線で示すように、半体１ａが半体１ｂに引っ張られるようにして湾曲するマイナス方向の反り、または、同図に一点鎖線で示すように、半体１ｂが半体１ａに引っ張られるようにして湾曲するプラス方向の反りが生じる。具体的には、半体１ａ側の内部応力が大きいときにはマイナス方向の反りが生じ、半体１ｂ側の内部応力が大きいときにはプラス方向の反りが生じる。なお、同図では、本発明についての理解を容易とするために、光記録媒体１に生じる反りを誇張して図示している。
【００１７】
この場合、反りが大きいときには、記録膜３に向けてピックアップから射出したレーザービームがピックアックから大きく外れた方向に反射される。この際に、レーザービームを出射した方向と、反りが生じた光記録媒体１によってレーザービームが反射される方向との差（レーザービームの反射角）が０．６°を超えるときには、記録データの再生や光記録媒体１に対するトラッキングが困難となる。したがって、光記録媒体１の使用環境温度範囲としての−１０℃以上５５℃以下の温度範囲内において、レーザービームの反射角（すなわち、光記録媒体１の反り角）を０．６°以内に収めるように製造する必要があり、より好ましくは、反り角を０．４°以内に収める必要がある。このため、使用環境温度範囲内における膨張または収縮に伴う半体１ａ，１ｂ間の内部応力の差を可能な限り小さくする必要がある。
【００１８】
なお、半体１ａが半体１ｂに作用する内部応力、または半体１ｂが半体１ａに作用する内部応力は、各々を形成する樹脂材料の線膨張係数、ヤング率および厚みに比例する。また、図２に示すように、半体１ａ，１ｂには、厚みＴ１ａのポリカーボネート樹脂（基材２の一部）がそれぞれ存在するため、使用環境温度範囲内において半体１ａ，１ｂ間に生じる内部応力差は、厚みＴ２の光透過層４の内部応力が厚み（Ｔ１ａ＋Ｔ１ａ）の基材２に作用する内部応力と、厚みＴ３の調整層５および厚みＴ１ｂ（光透過層４の厚みＴ２と調整層５の厚みＴ３との差）の基材２の内部応力が厚み（Ｔ１ａ＋Ｔ１ａ）の基材２に作用する内部応力との差と等しくなっている。したがって、光透過層４および調整層５の形成に使用する樹脂材料として線膨張係数およびヤング率が所望値の樹脂材料を選択すると共に、光透過層４および調整層５の厚みを適宜調節することで、使用環境温度範囲内における半体１ａ，１ｂの内部応力の差を所望値以下に収めることができる。
【００１９】
次いで、調整層５ａ，５ｂの厚みＴ３と半体１ａ，１ｂ間の内部応力差との関係、および半体１ａ，１ｂ間の内部応力差と光記録媒体１の反り角との関係について、図面を参照してさらに具体的に説明する。
【００２０】
まず、調整層５ａ，５ｂが形成されていない光記録媒体（調整層５ａ，５ｂの厚みＴ３が０μｍの光記録媒体）と、調整層５ａの厚みＴ３を５０μｍ〜９０μｍの範囲内で１０μｍ刻みで変化させた５種類の光記録媒体と、調整層５ｂの厚みＴ３を５０μｍ〜９０μｍの範囲内で１０μｍ刻みで変化させた５種類の光記録媒体との計１１種類の光記録媒体を製造した。次に、１１種類の各光記録媒体について、使用環境温度範囲内における半体１ａ，１ｂの内部応力差をシミュレーションによって求めると共に、株式会社キーエンス製の高精度レーザー反り角測定器「ＬＡ−２０００」を用いて使用環境温度範囲内における反り角を測定した。これらの結果を図７〜１０に示す。この場合、内部応力差（図７，９）については、マイナス方向の反りをマイナスの数値で示している。また、反り角（図８，１０）については、光記録媒体の中心からの距離が５８ｍｍの部位において測定を実施し、２５℃における反りの状態を基準として、その状態に対する反り角を求めた。さらに、良否判定については、使用環境温度範囲内における反り角の変化量が０．６°以下−０．６°以上（以下、「０．６°以下」ともいう）の光記録媒体を「良」とし、０．４°以下−０．４°以上（以下、「０．４°以下」ともいう）の光記録媒体を「優」とし、０．６°以上または−０．６°以下の（以下、「０．６°を超える」ともいう）光記録媒体を「不」とした。
【００２１】
調整層５ａ，５ｂが形成されていない光記録媒体では、図７，９に示すように、半体１ａ，１ｂの内部応力差が、５５℃において０．８８ＭＰａ、−１０℃において１１．０８ＭＰａというように、非常に広い範囲で変化する。したがって、図８，１０に示すように、光記録媒体の反り角は、−１０℃における１．８６°を最大値として非常に大きく変動する。この場合、この光記録媒体では、−１０℃、０℃および１０℃の各温度において反り角が０．６°を超えるため、２５℃以上での使用が可能なものの、これらの温度下では、記録データの記録再生が困難となる。一方、図７に示すように、調整層５ａの厚みＴ３が５０μｍおよび６０μｍの光記録媒体では、使用環境温度範囲内における半体１ａ，１ｂの内部応力差が、−１．７２ＭＰａ〜４．９７ＭＰａ、および−２．２４ＭＰａ〜３．７５ＭＰａというように、比較的狭い範囲で変化する。また、調整層５ａの厚みＴ３が９０μｍの光記録媒体も、使用環境温度範囲内における半体１ａ，１ｂの内部応力差が、−３．８０ＭＰａ〜０．０８ＭＰａというように、比較的狭い範囲で変化する。しかし、図８に示すように、調整層５ａの厚みＴ３が５０μｍまたは６０μｍの光記録媒体では、−１０℃において反り角が０．６°を超え、調整層５ａの厚みＴ３が９０μｍの光記録媒体では、５５℃において反り角が０．６°を超えている。したがって、これらの光記録媒体では、使用環境温度範囲内における低温側または高温側での記録データの記録再生が困難となる。
【００２２】
これに対して、図７に示すように、調整層５ａの厚みＴ３が７０μｍおよび８０μｍの光記録媒体（光記録媒体１）では、使用環境温度範囲内における半体１ａ，１ｂの内部応力差が−２．７６ＭＰａ〜２．５２ＭＰａ、および−３．２８ＭＰａ〜１．３０ＭＰａというように、比較的狭い範囲で変化し、しかも３．３ＭＰａを超えない範囲で変化する（本発明における条件が満たされた状態）。したがって、図８に示すように、調整層５ａの厚みＴ３が７０μｍおよび８０μｍの光記録媒体１では、−１０℃〜５５℃の使用環境温度範囲内において反り角が０．６°を超えることなく、記録データの正常な記録再生が可能となっている。この結果、調整層５ａに使用される樹脂材料の線膨張率およびヤング率と、調整層５ａの厚みＴ３とを適宜調節して、半体１ａ，１ｂの内部応力差が使用環境温度範囲内において３．３ＭＰａ以内となるように製造することで、使用環境温度範囲内における光記録媒体１の反り角の変化量を０．６°以内に収めることができる。
【００２３】
また、図９に示すように、調整層５ｂの厚みＴ３が５０μｍの光記録媒体では、使用環境温度範囲内における半体１ａ，１ｂの内部応力差が−１．６９ＭＰａ〜３．８２ＭＰａというように、比較的狭い範囲で変化する。さらに、調整層５ｂの厚みＴ３が９０μｍの光記録媒体も、使用環境温度範囲内における半体１ａ，１ｂの内部応力差が、−３．７４ＭＰａ〜０．００ＭＰａというように、比較的狭い範囲で変化する。しかし、図１０に示すように、調整層５ｂの厚みＴ３が５０μｍの光記録媒体では、−１０℃において反り角が０．６°を超え、調整層５ｂの厚みＴ３が９０μｍの光記録媒体では、５５℃において反り角が０．６°を超えている。したがって、これらの光記録媒体では、使用環境温度範囲内における低温側または高温側での使用が困難となる。
【００２４】
これに対して、図９に示すように、調整層５ｂの厚みＴ３が６０μｍ〜８０μｍの光記録媒体（光記録媒体１）では、使用環境温度範囲内における半体１ａ，１ｂの内部応力差が−２．２０ＭＰａ〜２．３７ＭＰａ、−２．７１ＭＰａ〜０．９１ＭＰａ、および−３．２３ＭＰａ〜０．００ＭＰａというように、比較的狭い範囲で変化し、しかも３．３ＭＰａを超えない範囲で変化する（本発明における条件が満たされた状態）。したがって、図１０に示すように、調整層５ａの厚みＴ３が６０μｍ〜８０μｍの光記録媒体１では、−１０℃〜５５℃の使用環境温度範囲内において反り角が０．６°を超えることなく、記録データの正常な記録再生が可能となっている。この結果、調整層５ｂに使用される樹脂材料の線膨張率およびヤング率と、調整層５ｂの厚みＴ３とを適宜調節して、半体１ａ，１ｂの内部応力差が使用環境温度範囲内において３．３ＭＰａ以内となるように製造することで、使用環境温度範囲内における光記録媒体１の反り角の変化量を０．６°以内に収めることができる。
【００２５】
このように、この光記録媒体１によれば、その線膨張係数にそのヤング率を乗じた値が光透過層４の線膨張係数にそのヤング率を乗じた値よりも大きい紫外線硬化型樹脂で光透過層４よりも薄厚（この場合、６０μｍ〜８０μｍ）となるように調整層５を形成し、かつ、膨張または収縮に伴って半体１ｂが半体１ａに対して基材２の一面と平行の方向に作用する内部応力と、半体１ａが半体１ｂに対して基材２の一面と平行の方向に作用する内部応力との差が−１０℃以上５５℃以下の範囲内において３．３ＭＰａ以下となるように、上記の線膨張係数およびヤング率を有する材料を用いて上記の厚みＴ３の調整層５を形成したことにより、−１０℃〜５５℃の使用環境温度範囲内における光記録媒体１の反り角を許容範囲内の０．６°以下に収めることができる。したがって、使用環境温度範囲内における記録データの記録または再生や、記録再生時における光記録媒体１に対するトラッキングを正確に行うことができる。
【００２６】
この場合、光透過層４に用いた樹脂材料と同一の樹脂材料によって、光透過層４と同一の厚みＴ２の調整層５を形成することで、使用環境温度範囲内における光記録媒体１の膨張または収縮に伴う半体１ａ，１ｂの応力差を極力小さく収めることが可能となる。しかし、光透過層４の樹脂材料としては、レーザービームを透過させるために、変色や傷付きが発生し難いものを採用する必要があるため、光透過層４用のこの高価な樹脂材料を調整層５の形成に際して大量に用いることで光記録媒体１の製造コストが高騰するおそれがある。一方、この光記録媒体１によれば、調整層５を光透過層４よりも薄厚に形成することにより、少量の樹脂材料で調整層５を形成できると共に、レーザービームを透過させる必要がないために変色や傷付き等を考慮することなく安価な樹脂材料を採用することができ、しかも光透過層４用の樹脂材料と比較して簡易な脱泡処理で構わない。したがって、光記録媒体１の製造コストの高騰を回避することができる。加えて、この光記録媒体１によれば、比較的薄厚の調整層５を形成すればよいため、その取り扱いが容易（脱泡処理や、ディスペンサへの供給が容易）な低粘度の樹脂材料を用いることができる結果、高粘度の樹脂材料を用いる製造方法と比較して光記録媒体１を安価に製造することができる。この場合、調整層５の厚みＴ３は、可能な限り薄厚であるのが好ましく、具体的には、光透過層４における厚みＴ２の８０％以下であるのが好ましい。
【００２７】
なお、本発明は、上記した実施の形態に限定されない。例えば、本発明の実施の形態において説明した各種の樹脂材料は、一例であって、本発明はこれに限定されるものではない。この場合、本発明の実施の形態において説明した樹脂材料以外の樹脂材料を用いるときには、半体１ａ，１ｂの内部応力差を３．３ＭＰａ以内とするためには、その線膨張率やヤング率等に応じて調整層５の厚みＴ３を適宜変更するのが好ましい。
【００２８】
【発明の効果】
以上のように、本発明に係る光記録媒体によれば、その線膨張係数にそのヤング率を乗じた値が光透過層の線膨張係数にそのヤング率を乗じた値よりも大きい樹脂材料で光透過層よりも薄厚に形成し、かつ、膨張または収縮に伴って樹脂層側の半体が光透過層側の半体に基材の一面と平行の方向に作用する内部応力と、光透過層側の半体が樹脂層側の半体に作用する内部応力との差が−１０℃以上５５℃以下の温度範囲内において３．３ＭＰａ以下となるように、所定の線膨張係数およびヤング率を有する材質を用いて所定の厚みの樹脂層を形成したことにより、−１０℃〜５５℃の使用環境温度範囲内における光記録媒体の反り角を許容範囲内に収めることができる。したがって、その使用環境温度範囲内における記録データの記録または再生や、記録再生時における光記録媒体１に対するトラッキングを正確に行うことができる。
【００２９】
また、この光記録媒体によれば、樹脂層を光透過層よりも薄厚に形成することにより、少量の樹脂材料で樹脂層を形成できると共に、レーザービームを透過させる必要がないために変色や傷付き等を考慮することなく安価な樹脂材料を採用することができ、しかも光透過層用の樹脂材料と比較して簡易な脱泡処理で構わない。したがって、その製造コストの高騰を回避することができる。加えて、この光記録媒体によれば、比較的薄厚の樹脂層を形成すればよいため、その取り扱いが容易（脱泡処理や、ディスペンサへの供給が容易）な低粘度の樹脂材料を用いることができる結果、高粘度の樹脂材料を用いる製造方法と比較して安価に製造することができる。
【図面の簡単な説明】
【図１】本発明の実施の形態に係る光記録媒体１の層構造を示す断面図である。
【図２】光記録媒体１における各層の厚みを示す断面図である。
【図３】膨張および収縮に伴って反りが生じた光記録媒体１の断面図である。
【図４】光記録媒体１を製造するための各種樹脂材料の線膨張係数を示す材料特性図である。
【図５】光記録媒体１を製造するための各種樹脂材料の各温度毎のヤング率を示す材料特性図である。
【図６】光記録媒体１を製造するための各種樹脂材料の線膨張係数に各温度毎のヤング率を乗じた値を示す材料特性図である。
【図７】調整層５ａを有する光記録媒体１における半体１ａ，１ｂの各温度毎の内部応力差および良否判定結果を示す説明図である。
【図８】調整層５ａを有する光記録媒体１の各温度毎の反り角および良否判定結果を示す説明図である。
【図９】調整層５ｂを有する光記録媒体１における半体１ａ，１ｂの各温度毎の内部応力差および良否判定結果を示す説明図である。
【図１０】調整層５ｂを有する光記録媒体１の各温度毎の反り角および良否判定結果を示す説明図である。
【図１１】出願人が開示した光情報媒体に反りが生じた状態を示す断面図である。
【図１２】出願人が開示した光情報媒体の層構造を示す断面図である。
【符号の説明】
１  光記録媒体
１ａ，１ｂ  半体
２  基材
３  記録膜
４  光透過層
５，５ａ，５ｂ  調整層
Ｔ２，Ｔ３  厚み
【図１】
2004253075.tif 000003
【図２】
2004253075.tif 000004
【図３】
2004253075.tif 000005
【図４】
2004253075.tif 000006
【図５】
2004253075.tif 000007
【図６】
2004253075.tif 000008
【図７】
2004253075.tif 000009
【図８】
2004253075.tif 000010
【図９】
2004253075.tif 000011
【図１０】
2004253075.tif 000012
【図１１】
2004253075.tif 000013
【図１２】
2004253075.tif 000014